(57)【要約】【課題】垂直な壁面においてもコケ植物を生育するのに十分な吸水性を保つことが可能であり、生育阻害を起こさず、コケ植物が脱離し難いコケ緑化用資材、コケ−樹脂乾燥複合体、及びその製造方法を提供すること。【解決手段】本発明のコケ緑化用資材は、吸水性樹脂とコケ植物と水とを混合したコケ分散液を基板の上に塗布して乾燥させたコケ緑化用資材であって、前記吸水性樹脂は前記コケ緑化用資材を垂直にして流水をかけても溶解して流出したり、剥がれ落ちたりしない非水溶解性及び吸水時の粘着性・乾燥時の固着性を有する樹脂であることを特徴とする。製造方法としては１）吸水性樹脂とコケ植物と水とを混合してコケ分散液とし（分散工程Ｓ１）、該コケ分散液を布帛の上にコーティングし（コーティング工程Ｓ２）、さらにこの布帛を乾燥させてコケ緑化用資材とする（乾燥工程Ｓ３）。【選択図】図３
2014226078.tif 000002
【特許請求の範囲】
【請求項１】
吸水性樹脂とコケ植物と水とを混合したコケ分散液を基板の上に塗布して乾燥させたコケ緑化用資材であって、
前記吸水性樹脂は前記コケ緑化用資材を垂直にして流水をかけても溶解して流出したり、剥がれ落ちたりしない非水溶解性を有し、吸水時には粘着性、乾燥時には固着性を有する樹脂であることを特徴とするコケ緑化用資材。
【請求項２】
前記基板は布帛からなる請求項１記載のコケ緑化用資材。
【請求項３】
前記吸水性樹脂はN、N−ジエチルアクリルアミド重合物、Ｎ-アルキルアクリルアミド重合物及び変性アクリル系架橋重合物の少なくとも一種である請求項１又は２記載のコケ緑化用資材。
【請求項４】
前記コケ分散液には、さらに粘土が含まれている請求項１乃至３のいずれか１項に記載のコケ緑化用資材。
【請求項５】
吸水性樹脂とコケ植物と水とを混合してコケ分散液とする分散工程と、
該コケ分散液を布帛の上にコーティングするコーティング工程と、
コケ分散液がコーティングされた布帛を乾燥して該布帛上にコケ−樹脂乾燥複合体からなる層を形成する乾燥工程と、
を備えるコケ緑化用資材の製造方法。
【請求項６】
請求項１乃至４のいずれかのコケ緑化用資材から布帛を剥がしたコケ−樹脂乾燥複合体。
【発明の詳細な説明】
【技術分野】
【０００１】
本発明は、コケを栽培するため資材及びその製造方法に関し、屋上、壁面、岩石表面等、様々な基体表面をコケによって緑化ために用いて好適である。
【背景技術】
【０００２】
景観の向上やヒートアイランド現象の問題、さらには地球温暖化の原因となる炭酸ガス低減の必要性等の理由から、屋上、壁面、岩石表面等様々な基体表面を緑化したいという社会的な要請がある。
【０００３】
こうした要請に応えるべく、コケを吸水性樹脂と混合することによって保湿性を高め、乾燥することを防止しつつ、コケによって緑化するコケ緑化資材が提案されている。例えば特許文献１では、吸水性樹脂とコケを水に混合分散した液を壁面等に吹き付けて付着させ、コケを生育させることが記載されている。また、特許文献２では、ポリビニルアルコールと非水溶性の繊維と苔植物配偶体の混合物を不織布上にコーティングし、これをコケ緑化資材として使用することが記載されている。さらに、特許文献３では、垂直な壁面等の勾配を有する面を構成すると共に、その表面に空隙部や多孔質体の孔等である多数の小さな開口部分が形成された緑化用植栽基盤材と、前記緑化用植栽基盤材の表面に均等に吹き付けて固着された、高吸水性ポリマ等の保水材と、植物の種苗とのを混合したものとを有することを特徴とする植物の栽培基盤について記載されており、植物として、コケ植物を用いることが記載されている。
【０００４】
これらのコケ緑化資材によれば、屋上、壁面、岩石表面等様々な基体表面をコケ植物によって緑化することができる。
【先行技術文献】
【特許文献】
【０００５】
【特許文献１】特開平２００６−３０４７１０号公報
【特許文献２】特開平２００４−２２２６６２号公報
【特許文献３】特開平２００２−３３５７５６号公報
【発明の概要】
【発明が解決しようとする課題】
【０００６】
しかし、上記従来のコケ植物による緑化資材では、特に垂直な壁面をコケによって緑化しようとした場合、生育時における水やりや雨によって吸水性樹脂が溶出や剥離が生じ、吸水性が保てなくなるという問題や、コケ植物が脱離しやすいという問題があった。また、コケの脱離を防ぐために接着剤によってコケを固定した場合、生育を阻害するという問題があった。
【０００７】
本発明は上記従来の実情に鑑みてなされたものであって、垂直な壁面においてもコケ植物を生育するのに十分な吸水性を保つことが可能であって、コケ植物が脱離し難く、生育障害も起こし難いコケ緑化用資材、コケ−樹脂乾燥複合体、及びその製造方法を提供することを解決すべき課題としている。
【課題を解決するための手段】
【０００８】
本発明のコケ緑化用資材は、吸水性樹脂とコケ植物と水とを混合したコケ分散液を基板の上に塗布して乾燥させたコケ緑化用資材であって、前記吸水性樹脂は前記コケ緑化用資材を垂直にして流水をかけても溶解して流出したり、剥がれ落ちたりしない非水溶解性を有し、吸水時には粘着性、乾燥時には固着性を有する樹脂であることを特徴とする。
【０００９】
本発明のコケ緑化用資材では、吸水性樹脂とコケ植物と水とを混合したコケ分散液を基板の上に塗布して乾燥させている。このため、水やりによって、コケ植物の生育に必要な水分が吸水性樹脂によって保たれた状態となり、コケ植物が乾燥することが防止される。しかも、ここで用いられている吸水性樹脂は栽培シートを垂直にして流水をかけても溶解して流出したり、剥がれ落ちたりしない非水溶解性及びを有するため、壁面等の垂直な場所に本発明の緑化資材を設置しても、水やりや雨などによって剥がれたり溶出してなくなったりすることはない。また、吸水時には粘着性を有するため、コケ植物の生育が阻害されることもない。なお、乾燥時はコケは成長しないため固着していても生育阻害をうけることはない。このような吸水性樹脂としては、例えばＮ-アルキルアクリルアミド重合物、N、N−ジエチルアクリルアミド重合物、変性アクリル系架橋重合物等が挙げられる。Ｎ-アルキルアクリルアミド重合物の中でも、Ｎ-イソプロピルアクリルアミド重合物が非水溶性及び吸水粘着性・乾燥時固着性に特に優れており好ましい。一方、ポリビニルアルコールやポリアクリル酸ナトリウムやアルギン酸ナトリウム等の水溶性の吸水性樹脂は、水溶性であるため水やりや雨によって溶出してしまうことから、本発明のコケ緑化資材に用いる吸水性樹脂とはならない。 
【００１０】
本発明に用いられるコケ植物としては特に限定はなく、例えばスナゴケ、スギゴケ、ヤマゴケ、カモジゴケ、ハイゴケ等を用いることができる。また、それらの配偶体の他、胞子体を用いることもできる。
【００１１】
また、本発明に用いられる基板としては特に限定はなく、不織布や織布などの布帛、プラスチック板、木板等を用いることができる。基板が布帛であれば、丸めて保管したり、運搬したりして使用したりすることができるため、便利である。また、軽量であるため、壁面や屋上に載置して緑化することも可能となり容易であり、折り曲げ性も有するため、凹凸のある物の表面を緑化することも可能となる。
【００１２】
さらに、コケ分散液には粘土が含まれていることも好ましい。こうであれば、粘土の粘性によってコケ植物が脱離するのを防止できる。粘土としては特に限定はないが、カオリナイト、ベントナイト、モンモリロナイト等が挙げられる。
【００１３】
本発明のコケ緑化用資材は、まず、吸水性樹脂とコケ植物と水とを混合してコケ分散液とし（分散工程）、該コケ分散液を布帛の上にコーティングし（コーティング工程）、こうして得られたコケ分散液がコーティングされた布帛を乾燥して該布帛上にコケ−樹脂乾燥複合体からなる層を形成する（乾燥工程）ことによって容易に製造することができる。
【００１４】
また、本発明のコケ緑化用資材から布帛を剥がした状態のコケ−樹脂乾燥複合体自体も、水やりによって、コケ植物の生育に必要な水分が吸水性樹脂によって保たれた状態となり、コケ植物が乾燥することが防止される。しかも、ここで用いられている吸水性樹脂は栽培シートを垂直にして流水をかけても溶解して流出したり、剥がれ落ちたりしない非水溶解性及び吸水時の粘着性を有するため、壁面等の垂直な場所に本発明の緑化資材を設置しても、水やりや雨などによって剥がれたり溶出してなくなることはない。また、乾燥時は生育が止まるため、固着により生育阻害を生じることはない。さらには、布帛などからなる基板が存在しないため、給水した状態でしなやかであるため、岩石等の凹凸のある表面に置いて水やりをすれば、その凹凸に密着してコケが自然な感じで生育している外観とすることができる。
【図面の簡単な説明】
【００１５】
【図１】実施例１のコケ緑化用資材を製造するための工程図である。
【図２】コーティング工程Ｓ２を示す図面代用写真である。
【図３】乾燥工程Ｓ３を示す図面代用写真である。
【図４】実施例１のコケ緑化用資材の育成状況を示す図面代用写真である。
【図５】実施例１のコケ緑化用資材への水やり装置部分を示す図面代用写真である。
【発明を実施するための形態】
【００１６】
（実施例１）
本発明のコケ緑化用資材について、図１に示す工程図に従い作製した。
・分散工程Ｓ１
分散工程Ｓ１として、以下のスナゴケ配偶体の乾燥粉砕物、薬剤及び水を容器に入れ、撹拌機で混合してコケ分散液とした。
・スナゴケ配偶体の乾燥粉砕物                          １００重量部
・イソプロピルアクリルアミド重合物（株式会社興人製）２〜２０重量部
・ベントナイト                                    １０〜４０重量部
・水                                      １０００〜３５００重量部
【００１７】
・コーティング工程Ｓ２
次にコーティング工程Ｓ２として、不織布（厚さ0.5ｍｍ、ポリエステルとナイロン）上に上記コケ分散液を厚みが１〜3ｍｍ程度となるように鏝で塗布した（図２参照）。
【００１８】
・乾燥工程Ｓ３
最後に乾燥工程Ｓ３として、コケ分散液が塗布された不織布を乾燥し不織布の上にコケ−樹脂乾燥複合体が積層された実施例１のコケ緑化用資材を得た（図３参照）。
【００１９】
（実施例２）
実施例２では実施例１における吸水性樹脂として用いたイソプロピルアクリルアミド重合物の替りに変性アクリル系架橋重合物（株式会社日本触媒製）を用いた。その他については実施例１と同様であり、説明を省略する。
【００２０】
（実施例３）
実施例３では実施例１における吸水性樹脂として用いたイソプロピルアクリルアミド重合物の替りにN、N−ジエチルアクリルアミド重合物を用いた。その他については実施例１と同様であり、説明を省略する。
【００２１】
（実施例４）
実施例４では実施例１において使用したベントナイトを添加しなかった。その他については実施例１と同様であり、説明を省略する。
【００２２】
＜評  価＞
以上のようにして得られた実施例１のコケ緑化用資材を、懸架したビニールパイプに吊るした状態で、1~３日に1回、下端から余分な水が落下する程度まで散水を行った（図４及び図５参照）。その結果、スナゴケは順調に生育し、3~5か月で全面を覆うこととなった。土壌に乾燥したスナゴケを播き、水やりをして生育させた場合には、全面前面をスナゴケで覆うのに早くても6か月程度かかることから、実施例１のコケ緑化用資材は、土壌で生育させる場合のおよそ1.5倍の速度で生育できることが分かった。また、実施例１のコケ緑化用資材は、垂直に吊るした状態で生育可能であるため、垂直方向の長さが150cmとした場合、必要とされる育成場の面積は、土壌で生育させる場合のおよそ１/5の面積とすることができる。また、水やりが多すぎた場合には、余分な水はコケ緑化用資材の下端から滴り落ちて、絶えず適度な保水量を保つことができる。このため、発育不良となるのを防止することができる。
【００２３】
また、イソプロピルアクリルアミド重合物の替りに変性アクリル系架橋重合物を用いた実施例２や、N、N−ジエチルアクリルアミド重合物を用いた実施例３や、ベントナイトを添加しなかった実施例３でも、実施例１のコケ緑化用資材と同様、スナゴケは順調に生育し、3~5か月で全面を覆うこととなった。
【００２４】
以上のように、実施例１〜４コケ緑化用資材は吊るして生育させることができるほか、壁面に張り付けたり、屋上に載置したりして緑化することもできる。しかも、コケ緑化資材の不織布部分の厚さは、水を含んだときであっても0.5〜2ｍｍ程度の極めて薄いものとすることができるため、重量による制限を受け難く、外壁や屋上の特別な補強工事を行う必要もない。
【００２５】
以上の実施例ではスナゴケを用いたが、スナゴケの替りにハイゴケを用いても同様に順調に生育させることができた。
【００２６】
なお、実施例１〜４のコケ緑化用資材を用いて壁面や屋上等を緑化する場合には、表面にメッシュをかけてもよい。こうすれば、コケ−樹脂層が剥がれ落ちることをさらに強力に防止することができる。
【００２７】
（実施例５）
実施例１のコケ緑化用資材を作業台の上に載せ、不織布とコケ−樹脂乾燥複合体との間をヘラで剥離させ、コケ−樹脂乾燥複合体からなる実施例５のコケ緑化用資材を得た。このものは実施例１のコケ緑化用資材から不織布がない状態となっているため、さらに薄く、岩石等の上において水やりをやれば表面の凹凸に沿って張り付くため、凹凸のある表面のコケ緑化を容易に行うことができ、環境改善や観賞用に好適に用いることができる。
【００２８】
この発明は上記発明の実施の態様及び実施例の説明に何ら限定されるものではない。特許請求の範囲を逸脱せず、当業者が容易に想到できる範囲で種々の変形態様もこの発明に含まれる。
【符号の説明】
【００２９】
Ｓ１…分散工程
Ｓ２…コーティング工程
Ｓ３…乾燥工程
【図１】
2014226078.tif 000003
【図２】
2014226078.tif 000004
【図３】
2014226078.tif 000005
【図４】
2014226078.tif 000006
【図５】
2014226078.tif 000007